(57)【要約】【課題】半導体集積回路のリソグラフィーによるパターン加工精度として９０ｎｍ以下のライン・アンド・スペース（１：１）を良好な形状で達成可能なレジスト特性を有するホトレジスト組成物を提供する。【解決手段】（Ａ）（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体、（Ｂ）光照射により酸を発生する酸発生剤、及び（Ｃ）（ｃ１）極性基を有する第３級アミン、（ｃ２）炭素数６以上１５以下の第３級アルキルアミン又は（ｃ３）アンモニウム塩から選ばれる含窒素化合物を含有していることを特徴とするホトレジスト組成物。【選択図】      なし【特許請求の範囲】
【請求項１】
（Ａ）（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体、（Ｂ）光照射により酸を発生する酸発生剤、及び（Ｃ）（ｃ１）極性基を有する第３級アミン、（ｃ２）炭素数７以上１５以下の第３級アルキルアミン又は（ｃ３）アンモニウム塩から選ばれる含窒素化合物を含有していることを特徴とするホトレジスト組成物。
【請求項２】
前記構成単位（ａ１）は、アルコール性水酸基含有アルキルオキシ基、アルコール性水酸基含有アルキルオキシアルキル基又はアルコール性水酸基含有アルキル基が脂肪族環式基に結合した構成単位であり、該アルキルオキシ基、該アルキルオキシアルキル基又は該アルキル基はそれらの水素原子の一部又は全部がフッ素原子で置換されていることを特徴とする請求項１に記載のホトレジスト組成物。
【請求項３】
前記脂肪族環式基が多環式炭化水素基であることを特徴とする請求項２に記載のホトレジスト組成物。
【請求項４】
前記多環式炭化水素基がノルボルナンから誘導される基であることを特徴とする請求項３に記載のホトレジスト組成物。
【請求項５】
前記ノルボルナンから誘導される基がノルボルネン環であり、前記アルコール性水酸基含有アルキルオキシ基又はアルコール性水酸基含有アルキルオキシアルキル基は、それらのアルキルオキシ部の水素原子の一部がフッ素原子で置換されており、アルコール性水酸基含有アルキル基は、そのアルキル基の水素原子の一部がフッ素原子で置換されており、前記ノルボルネン環の２重結合が開裂して前記構成単位（ａ１）を形成していることを特徴とする請求項４記載のホトレジスト組成物。
【請求項６】
前記重合体（Ａ）がさらに酸解離性溶解抑制基を有する（メタ）アクリルエステルから誘導される構成単位（ａ２）を含んでいることを特徴とする請求項１〜５のいずれか１つに記載のホトレジスト組成物。
【請求項７】
前記重合体（Ａ）がさらに重合体の透明性を向上させるフッ素化アルキレン構成単位（ａ３）を含んでいることを特徴とする請求項６に記載のホトレジスト組成物。
【請求項８】
前記酸解離性溶解抑制基が第３級アルキル基であることを特徴とする請求項６又は７に記載のホトレジスト組成物。
【請求項９】
前記構成単位（ａ３）がテトラフルオロエチレンから誘導される単位であることを特徴とする請求項７又は８に記載のホトレジスト組成物。
【請求項１０】
前記構成単位（ａ１）において、前記（ｉ）フッ素原子又はフッ素化アルキル基及び（ｉｉ）アルコール性水酸基は脂肪族環式上にそれぞれ結合し、該環式基が主鎖を構成していることを特徴とする請求項１に記載のホトレジスト組成物。
【請求項１１】
前記構成単位（ａ１）が、水酸基とフッ素原子を有するジエン化合物の環化重合により形成される単位であることを特徴とする請求項１０に記載のホトレジスト組成物。
【請求項１２】
前記ジエン化合物がヘプタジエンであることを特徴とする請求項１１に記載のホトレジスト組成物。
【請求項１３】
前記ヘプタジエンが１，１，２，３，３−ペンタフルオロ−４−トリフルオロメチル−４−ヒドロキシ−１，６−ヘプタジエン（ＣＦ２＝ＣＦＣＦ２Ｃ（ＣＦ３）（ＯＨ）ＣＨ２ＣＨ＝ＣＨ２）であることを特徴とする請求項１２に記載のホトレジスト組成物。
【請求項１４】
前記重合体（Ａ）が、前記構成単位（ａ１）のアルコール性水酸基の水素原子が酸解離性溶解抑制基で置換された構成単位（ａ４）をさらに含んでいることを特徴とする請求項１０〜１３のいずれか１つに記載のホトレジスト組成物。
【請求項１５】
前記酸解離性溶解抑制基が鎖状、分岐状又は環状の炭素数１〜１５のアルキルオキシメチル基であることを特徴とする請求項１４に記載のホトレジスト組成物。
【請求項１６】
前記第３級アミン（ｃ１）における極性基が水酸基であることを特徴とする請求項１〜１５のいずれか１つに記載のホトレジスト組成物。
【請求項１７】
前記第３級アミン（ｃ１）が低級の第３級アルカノールアミンであることを特徴とする請求項１６に記載のホトレジスト組成物。
【請求項１８】
前記アンモニウム塩（ｃ３）が第４級アルキルアンモニウム塩であることを特徴とする請求項１〜１５のいずれか１つに記載のホトレジスト組成物。
【請求項１９】
請求項１〜１８のいずれか１つのホトレジスト組成物を基板上に塗布して、レジスト膜を形成し、選択的露光、露光後加熱及び現像を施し、レジストパターンを形成する方法。
【請求項２０】
光源がＦ２エキシマレーザーである請求項１９記載のレジストパターンを形成する方法。
【発明の詳細な説明】
【０００１】
【発明の属する技術分野】
本発明は、リソグラフィーによる半導体集積回路のパターニングに用いられるホトレジスト組成物および該組成物を用いたレジストパターン形成方法に関するもので、詳しくは、解像性、パターン形成性などのレジスト特性を２００ｎｍより短波長の光源、特にはＦ２エキシマレーザーによる微細パターニングに適合できる程度にまで向上させたホトレジスト組成物および該組成物を用いたレジストパターン形成方法に関するものである。
【０００２】
【従来の技術】
半導体集積回路パターンの微細化は、光リソグラフィーおよびその周辺技術の進歩により達成されてきたといっても過言ではない。この光リソグラフィーは、周知のように、大きく分けて２つの技術に支えられている。一つは、ステッパーやスキャナーと呼ばれる縮小投影露光装置の露光波長や開口数であり、他の一つは、前記縮小投影露光装置によってマスクパターンが転写されることになるホトレジスト組成物の転写解像性を主体としたレジスト特性である。これらが車の両輪のように作用し合って光リソグラフィーによる半導体集積回路パターンの加工精度を向上させてきた。
【０００３】
縮小投影露光装置に用いられる光源は、回路パターンの高解像度化の要請を受けて、ますます短波長化されている。一般に、レジスト解像性約０．５μｍでは水銀ランプの主要スペクトルが４３６ｎｍのｇ線が、約０．５〜０．３０μｍでは同じく水銀ランプの主要スペクトルが３６５ｎｍのｉ線が用いられ、約０．３０〜０．１５μｍでは２４８ｎｍのＫｒＦエキシマレーザー光が用いられ、約０．１５μｍ以下では１９３ｎｍのＡｒＦエキシマレーザー光が用いられており、さらなる微細化のために１５７ｎｍのＦ２エキシマレーザー光、１２６ｎｍのＡｒ２エキシマレーザー光又はＥＵＶ（極端紫外光、波長１３ｎｍ）の使用が検討されている。
【０００４】
一方、ホトレジスト組成物について見てみると、現在では、有機又は無機反射防止膜との組み合わせや照明系の工夫もあり、ＫｒＦエキシマレーザー光を用いたリソグラフィーにおいて、ＫｒＦ用ホトレジストの延命化がなされ、λ／２以下の約１１０ｎｍを視野に入れたホトレジスト組成物の開発が行われている。また、ＡｒＦエキシマレーザー光を用いたリソグラフィーにおいて、将来の約９０ｎｍノード以下の量産に向けて、好適なＡｒＦ用ホトレジスト組成物の提供が望まれている。そして、前記Ｆ２エキシマレーザーを用いたリソグラフィーは、将来の約６５ｎｍ以下の微細加工技術を担うものとして注目されており、このＦ２エキシマレーザーを用いたリソグラフィーによる微細加工にも十分に適用可能なホトレジスト組成物の開発が進められている。
【０００５】
周知のように、リソグラフィーでは、実現しようとする半導体集積回路パターンの陰画または陽画パターンを反映したマスクを介して、短波長光を積層半導体基板上に塗布したホトレジスト層に照射する（露光）。ホトレジスト組成物は、照射光に反応してアルカリに対して不溶化（ネガ）もしくは溶解可能（ポジ）になる感光性ポリマーを主成分として含有しており、パターン光の照射後、露光によるレジスト層の反応を確実にするための加熱（ｐｏｓｔ  ｅｘｐｏｓｕｒｅ  ｂａｋｅ、以下「ＰＥＢ」と略すことがある）を行い、続いて、現像して溶解可能な部分が除去されることにより、実現しようとする回路パターンを正確に反映したホトレジストパターン層を積層半導体基板上に形成する。この後、パターン化したホトレジスト層を加熱（ｐｏｓｔ  ｂａｋｅ）により十分に硬化させて次工程のエッチングへの耐性を持たせることもある。エッチング工程では、パターン化したホトレジスト層をマスクとして積層半導体基板の表面層あるいは上部層をパターンに沿ってドライエッチングする。
【０００６】
したがって、ホトレジスト組成物に要求される主な特性は、まず解像性を得ることであり、そのためにはレジスト層の表面部分ばかりでなく基板側の底面部分にまでパターン照射光が届き、照射部分のレジスト層を底面部分まで十分に感光させることができるような「照射光に対する透明性」を有すること、そして、パターン光の照射を受けた後のアルカリ可溶部分とアルカリ不溶部分とが明確に差別化され、アルカリ現像液によって高い解像性のパターンが得られることである。前述の照射光のさらなる短波長化に対応するレジスト組成物を開発する場合も、もちろん、この主要特性を確保することが重要となる。次世代の光源となるＦ２エキシマレーザー光によるリソグラフィーに用いることのできるレジスト組成物のベースポリマーには、Ｆ２エキシマレーザー光の主要スペクトルである１５７ｎｍに高い透明性が必要となる。しかしながら、既存のレジスト材料は、まさに、この波長１５７ｎｍに吸収を持つため、すなわち、波長１５７ｎｍの照射光に対する透明性が低いため、既存のレジスト材料から次世代のレジスト組成物を得ることはできない。
【０００７】
このように、ホトレジスト組成物を提供する技術分野では、現在、この波長１５７ｎｍに高い透明性を有する新規なポリマーの開発が課題となっている。現在までのところ、フッ素（Ｆ）やシリコン（Ｓｉ）を導入することによって波長１５７ｎｍを主要スペクトルとする照射光に対する透明性を確保するとともに、露光後の現像特性を左右するアルカリ可溶性や、パターン転写解像性、そして耐エッチング性といったレジスト性能を兼ね備えた新規なポリマーの開発が進められている。そして、有望なベースポリマーとして、テトラフルオロエチレン共重合ポリマー（非特許文献１および特許文献１）、１，１，２，３，３−ペンタフルオロ−４−トリフルオロメチル−４−ヒドロキシ−１，６−ヘプタジエンの環化重合により形成されるフッ素含有単環式ポリマー（非特許文献２）等の数多くのポリマーが、報告されている。
【０００８】
前記非特許文献１および特許文献１に開示のテトラフルオロエチレン共重合ポリマー（以下、従来ポリマーＡと記す）は、波長１５７ｎｍに対する透明性に優れ、耐プラズマエッチング性もあり、高いガラス転位点を持ち、慣用の０．２６Ｎテトラメチルアンモニウムヒドロキシド現像液に相溶性があるとされており、次世代ホトレジスト組成物のベースポリマーとして有望であると考えられる。
【０００９】
前記非特許文献１には、従来ポリマーＡの具体的例として、テトラフルオロエチレン（４９重量％）／ノルボルネン（５１重量％）からなる共重合ポリマー（以下、従来ポリマーＡ１と記す）、テトラフルオロエチレン（４１重量％）／ノルボルネン（４６重量％）／酢酸ビニル（１２重量％）からなる３元共重合ポリマー（以下、従来ポリマーＡ２と記す）、テトラフルオロエチレン（４３重量％）／ノルボルネン（３８重量％）／酢酸ビニル（２０重量％）からなる３元共重合ポリマー（以下、従来ポリマーＡ３と記す）、テトラフルオロエチレン（４３重量％）／ノルボルネン（２８重量％）／酢酸ビニル（２９重量％）からなる３元共重合ポリマー（以下、従来ポリマーＡ４と記す）、テトラフルオロエチレン（３６重量％）／ノルボルネン（４７重量％）／ｔ−ブチルアクリレート（１７重量％）からなる３元共重合ポリマー（以下、従来ポリマーＡ５と記す）、テトラフルオロエチレン（２８重量％）／ノルボルネン（３８重量％）／ｔ−ブチルアクリレート（３４重量％）からなる３元共重合ポリマー（以下、従来ポリマーＡ６と記す）、およびテトラフルオロエチレン（４２重量％）／ノルボルネン（４１重量％）／５−ノルボルネン−２−カルボン酸−ｔ−ブチルエステル（１７重量％）からなる３元共重合ポリマー（以下、従来ポリマーＡ７と記す）が、開示されている。
【００１０】
この非特許文献１には、波長１５７ｎｍの露光により十分なパターン転写解像性を得るためには、膜厚を正規化したレジスト膜の吸収係数（光学定数）を２．５（μｍ−１）以下とする必要があると教示されているが、前記各ポリマーの測定された光学定数は、それぞれ、１．３（従来ポリマーＡ１）、２．０（従来ポリマーＡ２）、２．１（従来ポリマーＡ３）、２．６（従来ポリマーＡ４）、２．４（従来ポリマーＡ５）、３．６（従来ポリマーＡ６）となっており（従来ポリマーＡ７は未測定）、概ね良好な値を示している。したがって、この従来ポリマーＡは、波長１５７ｎｍのレーザー光を露光することを念頭においた場合の透明性からは、次世代レジスト組成物のベースポリマーとして合格圏内に入ることになる。
【００１１】
一方、特許文献１には、従来ポリマーＡの具体的例として、多数例が開示されているが、例えば、２元共重合ポリマーとして、テトラフルオロエチレン（０．３モル）／ヘキサフルオロイソプロパノール置換ノルボルネン（０．２モル）からなる２元共重合ポリマー（以下、従来ポリマーＡ８と記す）が挙げられ、３元共重合ポリマーとして、テトラフロオロエチレン（４６モル％）／ヘキサフルオロイソプロパノール置換ノルボルネン（２７モル％）／ＯＣＨ２Ｃ（ＣＦ３）２ＯＣＨ２ＯＣＨ３置換ノルボルネン（２７モル％）からなる３元共重合ポリマー（以下、従来ポリマーＡ９と記す）が挙げられている。前記従来ポリマーＡ８の波長１５７ｎｍ照射光における吸収係数は、１．２７μｍ−１（膜厚６７．５ｎｍ）、１．４０μｍ−１（膜厚５２．３ｎｍ）と良好であり、前記従来ポリマーＡ９の波長１５７ｎｍにおける吸収係数は、２．４０μｍ−１（膜厚６９．２ｎｍ）、２．１７μｍ−１（５４．９ｎｍ）であり、透明性は、共に、次世代レジスト組成物のベースポリマーとして合格範囲内にある。さらに、この特許文献１では、得られた従来ポリマーＡをベースポリマーとして、ホトレジスト組成物を調製し、これを基板上に塗布して、レジスト膜とし、この膜にパターンを形成して、パターン解像性を検証している。例えば、前記従来ポリマーＡ８をベースポリマーとしたホトレジスト組成物では、０．３１２重量％の従来ポリマーＡ８に対して、１．８００重量％の２−ヘプタノン、１．６４８重量％のシクロヘキサノン、０．０８０重量％のｔ−ブチルリトコレート、そして、０．１６０重量％のトリフェニルスルフォニウムトリフラート（５重量％シクロヘキサノン溶液）を添加している。このホトレジスト組成物からレジスト膜を形成し、波長１５７ｎｍのパターン光を照射し、レジストパターンを形成している。また、前記従来ポリマーＡ９についても、このポリマーをベースポリマーとして、同様にレジスト膜を形成し、波長１５７ｎｍのパターン光を照射して、レジストパターンを形成している。その他の組成のポリマーについても、同様にレジスト膜およびそのパターン化が試みられている。しかしながら、これらのパターン化の実施例では、どの程度の解像性が実現できたのかの評価については、まったく開示されていない。
【００１２】
したがって、この特許文献１においては、従来ポリマーＡの１５７ｎｍ波長光に対する透明性が良好であり、従来ポリマーＡは波長１５７ｎｍの照射光を用いた微細リソグラフィー用のホトレジスト組成物のベースポリマーとして有望であることは確認できるものの、次世代半導体集積回路の実際のパターンに必要とされるレジストパターンのライン幅を達成できているか、できているとすれば、そのパターン形状の良否はどうであるのか等のパターン解像性については、不明である。
【００１３】
また、非特許文献２においては、１，１，２，３，３−ペンタフルオロ−４−トリフルオロメチル−４−ヒドロキシ−１，６−ヘプタジエンの環化重合により形成されるフッ素含有単環式ポリマー（以下、従来ポリマーＢと記す）について、吸光係数、Ｔｇ、現像液への溶解性、レジスト溶媒への溶解性等を評価し、それらの特性が良好であることを確認し、レジスト組成物を調製し、１００ｎｍのレジストパターンを形成している。
このことから、従来ポリマーＡと同様に波長１５７ｎｍの照射光を用いた微細リソグラフィー用のホトレジスト組成物のベースポリマーとして有望であることは確認できる。
【００１４】
他方、下記特許文献２にはＦ２用レジストに公知の含窒素化合物を添加することが記載されている。
【００１５】
しかしながら、上記従来のポリマーＡやＢ（以下、従来ポリマーＡ，Ｂを合わせて「従来ポリマー」という）とある種の含窒素化合物を組み合わせて用いても、９０ｎｍや８０ｎｍのレジストパターンは解像はできても、レジストトップ部分が丸くなるなどのレジストパターン形状は不十分である。そして、従来の技術にも説明したように、Ｆ２エキシマレーザーを用いたリソグラフィーは、将来の約６５ｎｍ以下の微細加工技術を担うものとして注目されていることから、７０ｎｍ以下のレジストパターンで実用化を目指している。しかしながら、８０ｎｍ以下のレジストパターンでは、レジストトップ部の丸みは、いっそう悪化する。従って、その問題の解決は重要な課題となっている。
また、ＳｉＯＮのような含窒素膜を有する無機基板や有機反射防止膜を設けた基板上でも解像性やそのパターン形状も不十分であるなどの問題がある。
【００１６】
【非特許文献１】
Ｍ．  Ｋ．  Ｃｒａｗｆｏｒｄ，  ｅｔ  ａｌ．，  “Ｎｅｗ  Ｍａｔｅｒｉａｌ  ｆｏｒ  １５７  ｎｍ  Ｐｈｏｔｏｒｅｓｉｓｔｓ：  Ｃｈａｒａｃｔｅｒｉｚａｔｉｏｎ  ａｎｄ  Ｐｒｏｐｅｒｔｉｅｓ”  Ｐｒｏｃｅｅｄｉｎｇｓ  ｏｆ  ＳＰＩＥ，  Ｖｏｌ．  ３９９９，  （２０００）
ｐｐ３５７  −３６４
【非特許文献２】
Ｓ．  Ｋｏｄａｍａ  ｅｔ  ａｌ．，  “Ｓｙｎｔｈｅｓｉｓ  ｏｆ  Ｎｏｖｅｌ  Ｆｌｕｏｒｏｐｏｌｙｍｅｒ  ｆｏｒ  １５７  ｎｍ  Ｐｈｏｔｏｒｅｓｉｓｔｓ  ｂｙ  Ｃｙｃｌｏ−ｐｏｌｙｍｅｒｉｚａｔｉｏｎ”  Ｐｒｏｃｅｅｄｉｎｇｓ  ｏｆ  ＳＰＩＥ，  Ｖｏｌ．  ４６９０，  （２００２）  ｐｐ７６  −８３
【特許文献１】
国際公開第ＷＯ  ００／６７０７２号パンフレット
【特許文献２】
特開２００３−２９２５号公報
【００１７】
【発明が解決しようとする課題】
本発明は、前記事情に鑑みてなされたもので、９０ｎｍ以下の超微細パターンの形状や無機基板や有機反射防止膜を設けた基板上での解像性やレジストパターン形状の改善を目的とし、次世代の微細加工にも十分に適用可能なレジスト特性を持ったホトレジスト組成物を提供することを課題とするものである。
【００１８】
【課題を解決するための手段】
前記課題を解決するために、本願発明者らは、（Ａ）（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体と、特定の含窒素化合物とを組み合わせることにより、従来の問題点を解決し得、特にパターン形状を中心としたレジスト特性を向上させる予想以上の効果を挙げ得ることが判明した。そのような含窒素化合物としては、（ｃ１）極性基を有する第３級アミン、（ｃ２）炭素数７以上１５以下の第３級アルキルアミン又は（ｃ３）アンモニウム塩から選ばれる含窒素化合物が適当である。
【００１９】
なお、重合体（Ａ）をベースポリマーとするレジスト組成物は、いわゆる化学増幅型のレジスト組成物であるので、露光後のレジストのアルカリ可溶化あるいはアルカリ不溶化反応の触媒となる酸を発生させる酸発生剤を必須構成として含有する。
【００２０】
本発明者らは、前記知見に基づいて、本発明ホトレジスト組成物を調製し、このホトレジスト組成物を用いて、半導体基板上にレジスト層を形成し、このレジスト層に、Ｆ２ステッパーを用いて、１００ｎｍ以下のライン・アンド・スペースと、最も微細なパターンでは５０ｎｍのライン・アンド・スペースを形成することができたばかりでなく、その形成ラインの断面形状も矩形を呈することが知見された。
【００２１】
【発明の実施の形態】
前記構成の本発明にかかるホトレジスト組成物におけるベースポリマーである重合体（Ａ）は、（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体である。
【００２２】
本発明の重合体（Ａ）成分は、特許文献１や非特許文献２に記載されているように公知である。そして、（ｉ）フッ素原子又はフッ素化アルキル基及び（ｉｉ）アルコール性水酸基を共に有する脂肪族環式基を含むアルカリ可溶性の構成単位（ａ１）有し、酸の作用によりアルカリ可溶性が変化する重合体であれば、限定されるものではない。
【００２３】
酸の作用によりアルカリ可溶性が変化するとは、露光部における該重合体の変化であり、露光部にてアルカリ可溶性が増大すれば、露光部はアルカリ可溶性となるため、ポジ型レジストとして用いられ、他方、露光部にてアルカリ可溶性が減少すれば、露光部はアルカリ不溶性となるため、ネガ型レジストとして用いることができる。
【００２４】
（ｉ）フッ素原子又はフッ素化アルキル基及び（ｉｉ）アルコール性水酸基を共に有する脂肪族環式基を含むアルカリ可溶性の構成単位（ａ１）とは、前記（ｉ）と（ｉｉ）をともに有する有機基が脂肪族環式基に結合しており、該環式基を構成単位中に有するものであればよい。
【００２５】
該脂肪族環式基とは、シクロペンタン、シクロヘキサン、ビシクロアルカン、トリシクロアルカン、テロラシクロアルカンなどの単環又は多環式炭化水素から１個又は複数個の水素原子を除いた基などを例示できる。
多環式炭化水素は、より具体的には、アダマンタン、ノルボルナン、イソボルナン、トリシクロデカン、テトラシクロドデカンなどのポリシクロアルカンから１個又は複数個の水素原子を除いた基などが挙げられる。
これらの中でもシクロペンタン、シクロヘキサン、ノルボルナンから水素原子を除き誘導される基が工業上好ましい。
【００２６】
前記（ｉ）フッ素原子又はフッ素化アルキル基としては、フッ素原子又は低級アルキル基の水素原子の一部又は全部がフッ素原子で置換されたものが挙げられる。具体的には、トリフルオロメチル基、ペンタフルオロエチル基、ヘプタフルオロプロピル基、ノナフルオロブチル基などが挙げられるが、工業的には、フッ素原子やトリフルオロメチル基が好ましい。
【００２７】
前記（ｉｉ）アルコール性水酸基とは、単にヒドロキシル基であってもよいし、ヒドロキシ基を有するアルキルオキシ基、アルキルオキシアルキル基又はアルキル基のようなアルコール性水酸基含有アルキルオキシ基、アルコール性水酸基含有アルキルオキシアルキル基又はアルコール性水酸基含有アルキル基等が挙げられる。該アルキルオキシ基、該アルキルオキシアルキル基又は該アルキル基としては、低級アルキルオキシ基、低級アルキルオキシ低級アルキル基、低級アルキル基が挙げられる。
【００２８】
前記低級アルキルオキシ基としては、具体的には、メチルオキシ基、エチルオキシ基、プロピルオキシ基、ブチルオキシ基等が挙げられ、低級アルキルオキシ低級アルキル基としては、具体的には、メチルオキシメチル基、エチルオキシメチル基、プロピルオキシメチル基、ブチルオキシメチル基等が挙げられ、低級アルキル基としては、具体的には、メチル基、エチル基、プロピル基、ブチル基等が挙げられる。
【００２９】
また、前記  （ｉｉ）のアルコール性水酸基含有アルキルオキシ基、アルコール性水酸基含有アルキルオキシアルキル基又はアルコール性水酸基含有アルキル基における該アルキルオキシ基、該アルキルオキシアルキル基又は該アルキル基の水素原子の一部又は全部がフッ素原子で置換されたものでもよい。
好ましくは、前記アルコール性水酸基含有アルキルオキシ基又はアルコール性水酸基含有アルキルオキシアルキル基におけるそれらのアルキルオキシ部の水素原子の一部がフッ素原子で置換されたもの、前記アルコール性水酸基含有アルキル基では、そのアルキル基の水素原子の一部がフッ素原子で置換されたもの、すなわち、アルコール性水酸基含有フルオロアルキルオキシ基、アルコール性水酸基含有フルオロアルキルオキシアルキル基又はアルコール性水酸基含有フルオロアルキル基が挙げられる。
【００３０】
前記アルコール性水酸基含有フルオロアルキルオキシ基としては、（ＨＯ）Ｃ（ＣＦ３）２ＣＨ２Ｏ−基（２−ビス（ヘキサフルオロメチル）−２−ヒドロキシ−エチルオキシ基、（ＨＯ）Ｃ（ＣＦ３）２ＣＨ２ＣＨ２Ｏ−基（３−ビス（ヘキサフルオロメチル）−３−ヒドロキシ−プロピルオキシ基等が挙げられ、アルコール性水酸基含有フルオロアルキルオキシアルキル基としては、（ＨＯ）Ｃ（ＣＦ３）２ＣＨ２Ｏ−ＣＨ２−基、（ＨＯ）Ｃ（ＣＦ３）２ＣＨ２ＣＨ２Ｏ−ＣＨ２−基等が挙げられ、アルコール性水酸基含有フルオロアルキル基としては、（ＨＯ）Ｃ（ＣＦ３）２ＣＨ２−基（２−ビス（ヘキサフルオロメチル）−２−ヒドロキシ−エチル基、（ＨＯ）Ｃ（ＣＦ３）２ＣＨ２ＣＨ２−基（３−ビス（ヘキサフルオロメチル）−３−ヒドロキシ−プロピル基、等が挙げられる。
【００３１】
これらの（ｉ）や（ｉｉ）の基は、前記脂肪族環式基に直接結合していればよい。特には、（ａ１）構成単位がアルコール性水酸基含有フルオロアルキルオキシ基、アルコール性水酸基含有フルオロアルキルオキシアルキル基又はアルコール性水酸基含有フルオロアルキル基がノルボルネン環に結合し、該ノルボルネン環の２重結合が開裂して形成される下記一般式（１）で表される単位が透明性とアルカリ可溶性及び耐ドライエッチング性に優れ、また工業的に入手しやすく好ましい。
【００３２】
【化１】
2004354954.tif 000002
（式中、Ｚは酸素原子、オキシメチレン基（−Ｏ（ＣＨ２）−）、または単結合であり、ｎとｍは独立して１〜５の整数である。）
【００３３】
そして、そのような（ａ１）単位と組み合わせて用いられる重合体単位は、これまで公知のものであれば、限定されない。ポジ型の酸の作用によりアルカリ可溶性が増大する重合体（Ａ−１）として用いる場合、公知の酸解離性溶解抑制基を有する（メタ）アクリルエステルから誘導される構成単位（ａ２）が解像性に優れるので好ましい。
【００３４】
このような構成単位（ａ２）としては、ｔｅｒｔ−ブチル（メタ）アクリレート、ｔｅｒｔ−アミル（メタ）アクリレートなどの（メタ）アクリル酸の第３級アルキルエステルから誘導される構成単位が挙げられる。
【００３５】
そして、本発明の重合体（Ａ）は、さらに重合体の透明性を向上させるフッ素化アルキレン構成単位（ａ３）を含んでなる、酸の作用によりアルカリ可溶性が増大する重合体（Ａ−２）であってもよい。このような構成単位（ａ３）を含むことにより、透明性がさらに向上する。該構成単位（ａ３）としては、テトラフルオロエチレンから誘導される単位が好ましい。
【００３６】
以下に、重合体（Ａ−１）と重合体（Ａ−２）を表す一般式（２）と（３）を示す。
【００３７】
【化２】
2004354954.tif 000003
（式中、Ｚ，ｎ，ｍは前記一般式（１）の場合と同じであり、Ｒ１は水素原子またはメチル基であり、Ｒ２は酸解離性溶解抑制基である。）
【００３８】
【化３】
2004354954.tif 000004
（式中、Ｚ，ｎ，ｍ，およびＲ１およびＲ２は前記一般式（２）の場合と同じである。）
【００３９】
また、前記した一般式（１）を含む重合体（Ａ−１）と重合体（Ａ−２）とは、異なる構造式であるが、（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体の概念の中に含まれる以下のような構成単位を有するものでもよい。
【００４０】
すなわち、構成単位（ａ１）において、（ｉ）フッ素原子又はフッ素化アルキル基及び（ｉｉ）アルコール性水酸基は脂肪族環式上にそれぞれ結合し、該環式基が主鎖を構成しているものである。
該、（ｉ）フッ素原子又はフッ素化アルキル基としては、前記したものと同様なものが挙げられる。また、（ｉｉ）アルコール性水酸基とは、単にヒドロキシル基である。
【００４１】
このような単位を有する重合体（Ａ）は、非特許文献２に記載されたものであり、水酸基とフッ素原子を有するジエン化合物の環化重合により形成される。該ジエン化合物としては、透明性、耐ドライエッチング性に優れる５員環や６員環を有する重合体を形成しやすいヘプタジエンが好ましく、さらには、１，１，２，３，３−ペンタフルオロ−４−トリフルオロメチル−４−ヒドロキシ−１，６−ヘプタジエン（ＣＦ２＝ＣＦＣＦ２Ｃ（ＣＦ３）（ＯＨ）ＣＨ２ＣＨ＝ＣＨ２）の環化重合により形成される重合体が工業上最も好ましい。
【００４２】
ポジ型の酸の作用によりアルカリ可溶性が増大する重合体（Ａ−３）として用いる場合、そのアルコール性水酸基の水素原子が酸解離性溶解抑制基で置換された構成単位（ａ４）を含んでなる重合体が好ましい。その酸解離性溶解抑制基としては、鎖状、分岐状又は環状の炭素数１〜１５のアルキルオキシメチル基が、酸の解離性から好ましく、特にはメトキシメチル基のような低級アルコキシメチル基が解像性とパターン形状に優れ好ましい。なお、該酸解離性溶解抑制基は全体の水酸基に対して、１０〜４０％、好ましくは１５〜３０％の範囲であると、パターン形成能に優れ好ましい。
【００４３】
以下に、重合体（Ａ−３）を表す一般式（４）を示す。
【化４】
2004354954.tif 000005
（式中、Ｒ３は水素原子またはＣ１〜Ｃ１５のアルキルオキシメチル基であり、ｍ，ｎはそれぞれ１０〜５０モル％である。）
【００４４】
このような重合体（Ａ）は、公知の方法、特許文献１や非特許文献２に記載の方法によって、合成できる。また、該（Ａ）成分の樹脂のＧＰＣによるポリスチレン換算質量平均分子量は、特に限定するものではないが５０００〜８００００、さらに好ましくは８０００〜５００００とされる。
【００４５】
また、（Ａ）成分は、１種または２種以上の樹脂から構成することができ、例えば、上述の（Ａ−１）、（Ａ−２）、及び（Ａ−３）から選ばれる幾つかを２種以上混合して用いてもよいし、さらに、他に従来公知のホトレジスト組成物用樹脂を混合して用いることもできる。
【００４６】
（Ｂ）成分：
（Ｂ）成分としては、ポジ型、ネガ型共に従来化学増幅型レジストにおける酸発生剤として公知のものの中から任意のものを適宜選択して用いることができる。いろいろな酸発生剤が提案されているが、特には、ジフェニルヨードニウムトリフルオロメタンスルホネート、（４−メトキシフェニル）フェニルヨードニウムトリフルオロメタンスルホネート、ビス（ｐ−ｔｅｒｔ−ブチルフェニル）ヨードニウムトリフルオロメタンスルホネート、トリフェニルスルホニウムトリフルオロメタンスルホネート、（４−メトキシフェニル）ジフェニルスルホニウムトリフルオロメタンスルホネート、（４−メチルフェニル）ジフェニルスルホニウムノナフルオロブタンスルホネート、（ｐ−ｔｅｒｔ−ブチルフェニル）ジフェニルスルホニウムトリフルオロメタンスルホネート、ジフェニルヨードニウムノナフルオロブタンスルホネート、ビス（ｐ−ｔｅｒｔ−ブチルフェニル）ヨードニウムノナフルオロブタンスルホネート、トリフェニルスルホニウムノナフルオロブタンスルホネートなどのオニウム塩などのオニウム塩、が好ましい。なかでもフッ素化アルキルスルホン酸イオンをアニオンとするスルホニウム塩が適度な酸の強度とレジスト膜中での拡散性を有することから好ましい。
【００４７】
この（Ｂ）成分は単独で用いてもよいし、２種以上を組み合わせて用いてもよい。その配合量は、例えば（Ａ）成分１００質量部に対し、０．５〜３０質量部とされる。この範囲より少ないと潜像形成が不十分となるし、多いとレジスト組成物としての保存安定性を損なう恐れがある。
【００４８】
（Ｃ）成分：
（Ｃ）成分は、本発明の重合体（Ａ）と組み合わせて用いた場合、特に微細なパターンの形状改善効果を有するものであり、（ｃ１）極性基を有する第３級アミン、（ｃ２）炭素数６以上１５以下の第３級アルキルアミン又は（ｃ３）アンモニウム塩から選ばれる含窒素化合物である。
【００４９】
前記（ｃ１）における極性基としては、ヒドロキシル基が、レジストパターントップ部分の膜減りの低減効果に優れることから、好ましい。特にはレジスト膜中への残存しやすさから、低級の第３級アルカノールアミンが好ましい。そのようなアミンとしては、トリエタノールアミン、トリイソプロパノールアミン、トリブタノールアミンなどが挙げられる。
【００５０】
前記（ｃ２）としては、トリヘキシルアミン、トリヘプチルアミン、トリオクチルアミン、トリデカニルアミン、トリドデシルアミン、トリテトラデカニルアミンなどが挙げられ、レジストパターントップ部分の膜減りの低減効果に優れることから、好ましい。なお、窒素に結合する３つのアルキル基は、炭素数６以上１５以下のアルキル基であれば、同一でも異なってもよい。
【００５１】
前記（ｃ３）としては、アンモニウムイオン、テトラメチルアンモニウムイオン、テトラエチルアンモニウムイオン、テトラプロピルアンモニウムイオン、テトラブチルアンモニウムイオン、テトラペンチルアンモニウムイオン等の第４級アルキルアンモニウムイオンと乳酸のような水酸基を有する有機カルボン酸のイオンとの塩が挙げられ、レジストパターントップ部分の膜減りの低減効果に優れることから、好ましい。
【００５２】
これらの含窒素化合物は、（Ａ）成分１００質量部に対して通常０．０１〜２質量部の範囲で用いられる。この範囲より少ないと、パターンの形状改善効果が得られないし、多すぎると感度が劣化するため好ましくない。
【００５３】
さらに、本発明においては、酸の存在下で分解（例えば、加水分解される）されることにより、アルカリ可溶性が増大する低分子量化合物である溶解抑止剤を添加してもよい。溶解抑止剤は、露光後の不溶部分の現像液による溶解作用を抑止することのできる。現像が幾分過度になった場合は、まずパターンの角部分の溶解が進みやすいが、溶解抑止剤を添加しておけば、前記パターン角部の溶解を防止することができ、パターンのコントラストを良好に確保することができる。
【００５４】
本発明に用いる溶解抑止剤は、例えば、分子量２００〜５００の少なくともひとつの芳香族環又は脂肪族環を有するフェノール性水酸基、アルコール性水酸基、カルボキシル基の官能基に酸の存在下で解離し得、アルカリに対する溶解抑制能を有する一種以上の置換基を導入した化合物を挙げることができる。このような酸解離性置換基としては、例えば、第３級アルキル基、第３級アルコキシカルボニル基、第３級アルコキシカルボニルアルキル基、鎖状又は環状のアルコキシアルキル基等を挙げることができる。
【００５５】
具体的にはｔｅｒｔ−ブチル基のような第３級アルキル基、ｔｅｒｔ−ブトキシカルボニル基のような第３級アルコキシカルボニル基、ｔｅｒｔ−ブトキシカルボニルメチル基のような第３級アルコキシカルボニルアルキル基、メトキシメチル基、１−エトキシエチル基、１−プロポキシエチル基のような鎖状アルコキシアルキル基、テトラヒドロピラニル基、テトラヒドロフラニル基のような環状アルコキシアルキル基等が挙げられる。
【００５６】
そのような溶解抑制剤としては、リトコール酸のような胆汁酸のカルボキシル基の水素原子を第３級アルキル基で置換した化合物や次のようなフッ素含有化合物を好ましいものとして挙げることができる。特には、後者のフッ素含有化合物がパターン形状に優れ好ましい。
【００５７】
該フッ素含有化合物としては、次の化学式で表される化合物が挙げられる。
【化５】
2004354954.tif 000006
【００５８】
本発明にかかるホトレジスト組成物における溶解抑止剤の添加量は、主成分ポリマー１００重量部に対して、２〜３０重量部、好ましくは３〜１０重量部が適当である。溶解抑止剤の添加量が２重量部を下回ると溶解抑止効果が現れない。逆に添加量が３０重量部を超えると、レジストの耐熱性が低下してしまう。
【００５９】
また、本発明においては、前記（Ｃ）成分の添加による感度劣化防止等の目的で、さらに任意の成分として、有機カルボン酸又はリンのオキソ酸若しくはその誘導体を含有させることができる。
【００６０】
有機カルボン酸としては、例えば、マロン酸、クエン酸、リンゴ酸、コハク酸、安息香酸、サリチル酸などが好適である。
【００６１】
リンのオキソ酸若しくはその誘導体としては、リン酸、リン酸ジ‐ｎ‐ブチルエステル、リン酸ジフェニルエステルなどのリン酸又はそれらのエステルのような誘導体、ホスホン酸、ホスホン酸ジメチルエステル、ホスホン酸‐ジ‐ｎ‐ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。該有機カルボン酸又はリンのオキソ酸若しくはその誘導体成分は、（Ａ）成分１００質量部当り０．０１〜５．０質量部の割合で用いられる。
【００６２】
本発明のホトレジスト組成物は、前記（Ａ）成分、前記（Ｂ）成分、及び（Ｃ）成分、さらに必要に応じて添加される任意成分を有機溶剤に溶解し、均一な溶液として用いられる。そのような有機溶剤としては、具体的には、例えば、アセトン、メチルエチルケトン、シクロヘキサノン、メチルイソアミルケトン、２−ヘプタノンなどのケトン類；エチレングリコール、エチレングリコールモノアセテート、ジエチレングリコール、ジエチレングリコールモノアセテート、プロピレングリコール、プロピレングリコールモノアセテート、ジプロピレングリコール、又はジプロピレングリコールモノアセテートのモノメチルエーテル、モノエチルエーテル、モノプロピルエーテル、モノブチルエーテル又はモノフェニルエーテルなどの多価アルコール類及びその誘導体；ジオキサンのような環式エーテル類；乳酸メチル、乳酸エチル、酢酸メチル、酢酸エチル、酢酸ブチル、ピルピン酸メチル、ピルピン酸エチル、メトキシプロピオン酸メチル、エトキシプロピオン酸エチルなどのエステル類などを挙げることができる。これらの有機溶剤は単独で用いてもよく、２種以上の混合溶剤として用いてもよい。中でもプロピレングリコールモノメチルエーテルアセテート（ＰＧＭＥＡ）、乳酸エチル（ＥＬ）などが好ましい。
該有機溶剤の量はレジスト膜を形成する上で基板等に塗布可能な濃度とされる。
【００６３】
また、本発明のホトレジスト組成物には、さらに所望により混和性のある添加剤、例えばレジスト膜の性能を改良するための付加的樹脂、塗布性を向上させるための界面活性剤、溶解抑制剤、可塑剤、安定剤、着色剤、ハレーション防止剤などを添加含有させることができる。
【００６４】
本発明のレジストパターンを形成する方法は、上記説明したホトレジスト組成物を用いて、通常のリソグラフィープロセスによりレジストパターンを形成するものである。そのような方法とは、まず、基板上にホトレジスト組成物を回転塗布などにより塗布して、乾燥させレジスト膜を形成する。次いで、マスクパターンを介して選択的に露光し、露光後加熱する。最後にアルカリ水溶液にて現像し、レジストパターンが形成できる。なお、さらにポストベーク処理を必要に応じて行ってもよい。光源としては、限定されるものではないが、２００ｎｍ以下の遠紫外光、具体的にはＡｒＦエキシマレーザー、Ｆ２エキシマレーザー、ＥＵＶ（極端紫外光）など、電子線、軟Ｘ線、Ｘ線などを使用することができる。特には、Ｆ２エキシマレーザーが好ましい。
【００６５】
基板には、有機又は無機の反射防止膜やＳｉＯＮ、窒化ケイ素（ＳｉＮ）、四窒化三ケイ素（Ｓｉ３Ｎ４）等の各種薄膜を設けた基板が用いられる。
【００６６】
【実施例】
以下、本発明を実施例によりさらに詳しく説明する。以下に示す実施例は、本発明を好適に説明する例示に過ぎず、なんら本発明を限定するものではない。
【００６７】
（実施例１）
本発明のホトレジスト組成物の主成分とする共重合ポリマー（Ａ）として、１，１，２，３，３−ペンタフルオロ−４−トリフルオロメチル−４−ヒドロキシ−１，６−ヘプタジエン（ＣＦ２＝ＣＦＣＦ２Ｃ（ＣＦ３）（ＯＨ）ＣＨ２ＣＨ＝ＣＨ２）とその水酸基の水素原子がメトキシメチル基で置換されたジエン化合物の環化重合により形成された重合体（以下ポリマー１という）を用いた。
【００６８】
この重合体の構造式は下記のとおりである。その重量平均分子量は４万であった。メトキシメチル基の導入率は、ヒドロキシル基全体に対し、２０％であった。
【化６】
2004354954.tif 000007
（式中、ＲはＣＨ２ＯＣＨ３または水素原子であり、ｍ：ｎは５０モル％：５０モル％である。）
【００６９】
この共重合ポリマー１００重量部に対して、トリフェニルスルホニウムノナフルオロブタンスルホネート（以下ＴＰＳ−Ｎｆという）を５重量部、トリイソプロパノールアミン０．１重量部、サリチル酸０．１重量部及び次の化学式で表される溶解抑止剤（以下溶解抑止剤１という）５重量部をプロピレングリコールモノメチルエーテルアセテート（以下ＰＧＭＥＡという）１１００重量部に溶解させて、均一な溶液として、ホトレジスト組成物を得た。
【化７】
2004354954.tif 000008
【００７０】
他方、有機系反射防止膜組成物「ＡＲ−１９」（商品名、Ｓｈｉｐｌｅｙ社製）を、スピンナーを用いてシリコンウェーハ上に塗布し、ホットプレート上で焼成して乾燥させることにより、膜厚８２ｎｍの有機系反射防止膜を形成した。そして、上記で得られたホトレジスト組成物を、スピンナーを用いて上記反射防止膜上に塗布し、ホットプレート上で９０℃、９０秒間プレベークして、乾燥させることにより、反射防止膜上に膜厚１５０ｎｍのレジスト層を形成した。
【００７１】
次に、マスクパターンを介して、Ｅｘｉｔｅｃｈ社製のＦ２エキシマレーザー縮小投影露光装置（ＮＡ（開口数）＝０．８５，σ＝０．３）により、Ｆ２エキシマレーザー（１５７ｎｍ）を用いて、位相シフトマスクを介して選択的に照射した。次に１１０℃、９０秒間の条件でＰＥＢ処理し、さらに２３℃にてアルカリ現像液で６０秒間現像した。アルカリ現像液としては２．３８質量％テトラメチルアンモニウムヒドロキシド水溶液を用いた。
【００７２】
このようにして得られたレジストパターンを走査型電子顕微鏡（ＳＥＭ）により観察したところ、６５ｎｍのラインアンドスペースパターン１：１が形成され、そのパターン形状断面は矩形性の高い良好なものであった。また、その際の感度は３０．５ｍＪ／ｃｍ２であった。同様にして、５０ｎｍのラインアンドスペースパターン１：１．５も形成でき、そのパターン形状断面は矩形性の高い良好なものであった。その際の感度は２８ｍＪ／ｃｍ２であった。
【００７３】
（実施例２−８と比較例１−４）
実施例１において、表１に示すようなホトレジスト組成、パターニング条件、露光装置に変え、パターニングした結果を表１に示す。なお、パターニング条件にて記載してない点は、実施例１と同じである。
【００７４】
【表１】
2004354954.tif 000009
【００７５】
以上、実施例２−８と比較例１−４においては、ＡｒＦエキシマレーザーによる結果では、特定の含窒素化合物と公知のフッ素化共重合ポリマーを用いると、レジストパターン形状の垂直性が向上していることがわかる。そして、実際Ｆ２エキシマレーザーによる結果では、実施例１〜３の結果より、最も微小なパターンで５０ｎｍのレジストパターンが良好な形状で形成できた。このことから、波長１５７ｎｍの照射光によるリソグラフィーにより９０ｎｍ以下のライン・アンド・スペースの解像性達成でき、垂直性の高い良好なレジストパターン形状が得られることが当業者には明らかである。
【００７６】
（実施例９）
実施例１で用いたものと同じフッ素含有単環式ポリマー１００重量部と、ＴＰＳ−ＮＦ（トリフェニルスルホニウムパーフルオロブタンスルホネート）２．５重量部と、トリｎ−ドデシルアミン０．１重量部と、サリチル酸０．１重量部とを、プロピレングリコールモノメチルエーテルアセテート（ＰＧＭＥＡ）１２６０重量部に投入、混合して、ホトレジスト組成物を得た。
【００７７】
レジスト膜を形成するための半導体基板として、表面に８４ｎｍ厚の有機反射防止膜（ＤＵＶ−３０Ｊ  ブリューワ・サイエンス社製）が形成された直径２００ｍｍの半導体基板を用いた。この反射防止膜上に、前述のホトレジスト組成物をスピンコーティングにより均一に塗布し、７０℃で９０秒間加熱し、乾燥させて、２００ｎｍの膜厚のレジスト膜を得た。
【００７８】
前記レジスト膜にＦ２エキシマレーザー露光装置（Ｅｘｉｔｅｃｈ社製  ＮＡ＝０．８５、σ＝０．６）を用いて１５７ｎｍ波長光をハーフトーンタイプの位相シフトマスクを介して照射した。
【００７９】
前記露光後、１１０℃にて９０秒間加熱した後、テトラメチルアンモニウムヒドロキシドの２．３８重量％濃度の溶液でパターンの現像を行った。現像温度は２２℃、現像時間は６０秒間であった。現像後、脱イオン水にて洗浄を行い、乾燥した。
【００８０】
その結果、基板上には、レジストパターンとして、孔径１００ｎｍホールパターン（ホールとスペースの比は１：１）が形成された。この時の露光線量は２４．２ｍＪ／ｃｍ２であった。このパターンのラインの断面形状を観察したところ、はっきりした矩形を呈していた。
【００８１】
【発明の効果】
以上説明したように、本発明のホトレジスト組成物では、レジストパターンとして、例えば９０ｎｍ以下のライン・アンド・スペース（１：１）や孔径１００ｎｍ程度のホールパターン（ホールとスペースの比は１：１）等の超微細パターンの形状や、無機基板や有機反射防止膜を設けた基板上での解像性や、レジストパターン形状の改善等が達成される。また、レジストパターンの欠陥、スカム（残さ）、基板密着性のよい矩形性に優れるレジストパターンを形成することができる。
【００８２】
本発明では、かかる波長１５７ｎｍにおける透明性の高いベースポリマーに対して、特定の含窒素化合物を組み合わせることによって、初めて、６０ｎｍ以下のライン・アンド・スペースという微細オーダーのレジストパターン解像性を実用レベルで可能としている。